(57)【要約】【課題】屈折率（ｎｄ）及びアッベ数（νｄ）が所望の範囲内にありながら、安定性の高いガラスを、より安価に得ることにある。【解決手段】光学ガラスは、質量％で、Ｂ２Ｏ３成分を１０．０％以上４０．０％以下、Ｌａ２Ｏ３成分を１５．０％以上５０．０％以下、ＺｎＯ成分を１０．０％以上４５．０％以下含有し、質量和（Ｌａ２Ｏ３＋Ｙ２Ｏ３＋ＺｎＯ）が３０．０〜８０．０％であり、１．７５以上１．８８以下の屈折率（ｎｄ）を有し、３５以上４５以下のアッベ数（νｄ）を有する。この光学ガラスは、様々な光学素子及び光学設計に有用である。【選択図】なし【特許請求の範囲】
【請求項１】
酸化物換算組成の質量％で、
Ｂ２Ｏ３成分  １０．０〜４０．０％、
Ｌａ２Ｏ３成分  １５．０〜５０．０％
ＺｎＯ成分  １０．０〜４５．０％
であり、
酸化物基準での質量和（Ｌａ２Ｏ３＋Ｙ２Ｏ３＋ＺｎＯ）が３０．０〜８０．０％であり、
屈折率（ｎｄ）が１．７５〜１．８８であり、アッベ数（νｄ）が３５〜４５であることを特徴とする光学ガラス。
【請求項２】
酸化物換算組成の質量％で、
ＳｉＯ２成分  ０〜１５．０％、
ＺｒＯ２成分  ０〜１５．０％
Ｎｂ２Ｏ５成分  ０〜２０．０％
ＷＯ３成分  ０〜２０．０％
である請求項１記載の光学ガラス。
【請求項３】
酸化物換算組成の質量％で、
Ｙ２Ｏ３成分  ０〜２０．０％
Ｇｄ２Ｏ３成分  ０〜２０．０％
Ｙｂ２Ｏ３成分  ０〜２０．０％
ＭｇＯ成分  ０〜１５．０％
ＣａＯ成分  ０〜１５．０％
ＳｒＯ成分  ０〜１５．０％
ＢａＯ成分  ０〜２０．０％
Ｌｉ２Ｏ成分  ０〜１０．０％
Ｎａ２Ｏ成分  ０〜５．０％
Ｋ２Ｏ成分  ０〜５．０％
ＴｉＯ２成分  ０〜１０．０％
Ｂｉ２Ｏ３成分  ０〜１０．０％
Ｐ２Ｏ５成分  ０〜１０．０％
Ｔａ２Ｏ５成分  ０〜１０．０％
Ａｌ２Ｏ３成分  ０〜１０．０％
Ｇａ２Ｏ３成分  ０〜１０．０％
ＧｅＯ２成分  ０〜１０．０％
ＴｅＯ２成分  ０〜１５．０％
ＳｎＯ２成分  ０〜３．０％
Ｓｂ２Ｏ３成分  ０〜３．０％
である請求項１又は２記載の光学ガラス。
【請求項４】
酸化物換算組成の質量％で、Ｌｎ２Ｏ３成分の含有量の和が１５．０％以上６０．０％以下である請求項１から３のいずれか記載の光学ガラス（式中、ＬｎはＬａ、Ｇｄ、Ｙ、Ｙｂからなる群より選択される１種以上）
【請求項５】
酸化物換算組成の質量和（Ｌａ２Ｏ３＋Ｙ２Ｏ３）が１５．０％以上５５．０％以下である請求項１から４のいずれか記載の光学ガラス。
【請求項６】
酸化物換算組成の質量和（Ｙ２Ｏ３＋ＺｎＯ）が１０．０％以上５５．０％以下である請求項１から５のいずれか記載の光学ガラス。
【請求項７】
酸化物換算組成の質量和（Ｌａ２Ｏ３＋Ｙ２Ｏ３＋ＺｎＯ＋ＺｒＯ２＋Ｎｂ２Ｏ５＋ＷＯ３）が６０．０％以上９０．０％以下である請求項１から６のいずれか記載の光学ガラス。
【請求項８】
酸化物換算組成の質量和（Ｌａ２Ｏ３＋Ｙ２Ｏ３＋ＺｎＯ＋Ｎｂ２Ｏ５＋ＷＯ３）が６０．０％以上８５．０％以下である請求項１から７のいずれか記載の光学ガラス。
【請求項９】
酸化物換算組成の質量比（Ｌａ２Ｏ３＋Ｙ２Ｏ３＋Ｎｂ２Ｏ５＋ＷＯ３）／（Ｂ２Ｏ３＋ＺｎＯ）が３．００以下である請求項１から８のいずれか記載の光学ガラス。
【請求項１０】
酸化物換算組成の質量％で、Ｒｎ２Ｏ成分（式中、ＲｎはＬｉ、Ｎａ、Ｋからなる群より選択される１種以上）の含有量の和が１０．０％以下であり、ＲＯ成分（式中、ＲはＭｇ、Ｃａ、Ｓｒ、Ｂａからなる群より選択される１種以上）の含有量の和が３０．０％以下である請求項１から９のいずれか記載の光学ガラス。
【請求項１１】
ガラス転移点（Ｔｇ）が６２０℃以下である請求項１から１０のいずれか記載の光学ガラス。
【請求項１２】
分光透過率が８０％を示す波長（λ８０）が４２０ｎｍ以下であり、分光透過率が５％を示す波長（λ５）が３５５ｎｍ以下である請求項１から１１のいずれか記載の光学ガラス。
【請求項１３】
比重が５．００以下である請求項１から１２のいずれか記載の光学ガラス。
【請求項１４】
請求項１から１３のいずれか記載の光学ガラスからなるプリフォーム材。
【請求項１５】
請求項１から１３のいずれか記載の光学ガラスからなる光学素子。
【請求項１６】
請求項１５に記載の光学素子を備える光学機器。
【発明の詳細な説明】
【技術分野】
【０００１】
本発明は、光学ガラス、プリフォーム材及び光学素子に関する。
【背景技術】
【０００２】
近年、光学系を使用する機器のデジタル化や高精細化が急速に進んでおり、デジタルカメラやビデオカメラ等の撮影機器や、プロジェクタやプロジェクションテレビ等の画像再生（投影）機器等の各種光学機器の分野では、光学系で用いられるレンズやプリズム等の光学素子の枚数を削減し、光学系全体を軽量化及び小型化する要求が強まっている。
【０００３】
光学素子を作製する光学ガラスの中でも特に、光学系全体の軽量化及び小型化を図ることが可能な、１．７５以上１．８８以下の屈折率（ｎｄ）を有し、３５以上４５以下のアッベ数（νｄ）を有する高屈折率低分散ガラスの需要が非常に高まっている。このような高屈折率低分散ガラスとして、特許文献１〜３に代表されるようなガラス組成物が知られている。
【先行技術文献】
【特許文献】
【０００４】
【特許文献１】特開２０１４−０７３９６２号公報
【特許文献２】特開２００９−２９８６４６号公報
【特許文献３】特開２００６−２４０８８９号公報
【発明の概要】
【発明が解決しようとする課題】
【０００５】
光学ガラスの材料コストを低減するために、光学ガラスを構成する諸成分の原料費は、なるべく安価であることが望まれる。ところが、特許文献１〜３に記載されたガラス組成物は、高屈折率を実現するために、Ｔａ２Ｏ５やＧｄ２Ｏ３等の高額な原料を使用しており、これらの諸要求に十分応えるものとは言い難い。
【０００６】
高額な原料の使用量を削減するために、他の安価な原料を使用すると、高屈折率低分散を実現することが難しく、それを実現するためには、比較的安価な希土類成分を多量に添加しなければならず、失透性が悪くなる傾向にある。光学ガラスの材料コストを低減した場合であっても、光学ガラスには安定性が高く失透し難いことが求められている。
【０００７】
また、光学系で用いられるレンズには、球面レンズと非球面レンズがあり、非球面レンズを利用すれば光学素子の枚数を削減することが可能になる。非球面レンズの作製方法として、ゴブまたはプリフォームを超精密加工された金型を用いて、高温下で加圧成形することで光学素子の形状を得る方法（精密モールド成形）が主流となっている。この方法は、プレス成形を行う際に、成形型自体や成形型の内側表面に設置されている離型膜の損傷を防ぐために、ガラスプリフォームのガラス転移点を低くすることが求められている。
【０００８】
本発明は、上記問題点に鑑みてなされたものであって、その目的とするところは、屈折率（ｎｄ）及びアッベ数（νｄ）が所望の範囲内にありながら、安定性の高いガラスを、より安価に得ることにある。加えて、精密モールド成形が可能な材料であることが好ましい。
【課題を解決するための手段】
【０００９】
本発明者らは、上記課題を解決するために、鋭意試験研究を重ねた結果、材料コストの高い成分、特にＴａ２Ｏ５成分やＧｄ２Ｏ３成分の含有量を低減させながらも、Ｂ２Ｏ３成分、Ｌａ２Ｏ３成分及びＺｎＯ成分の添加量を調整することで高屈折率低分散であり、且つ安定性の高いガラスを得られることを見出した。加えて、ＺｎＯを多量に添加することで、ガラス転移点も下げることが可能になり、精密モールドプレス成形を行いやすい硝材となることを見出し、本発明を完成するに至った。
具体的には、本発明は以下のようなものを提供する。
【００１０】
（１）  酸化物換算組成の質量％で、
Ｂ２Ｏ３成分  １０．０〜４０．０％、
Ｌａ２Ｏ３成分  １５．０〜５０．０％
ＺｎＯ成分  １０．０〜４５．０％
であり、
酸化物基準での質量和（Ｌａ２Ｏ３＋Ｙ２Ｏ３＋ＺｎＯ）が３０．０〜８０．０％であり、
屈折率（ｎｄ）が１．７５〜１．８８であり、アッベ数（νｄ）が３５〜４５であることを特徴とする光学ガラス。
【００１１】
（２）  酸化物換算組成の質量％で、
ＳｉＯ２成分  ０〜１５．０％、
ＺｒＯ２成分  ０〜１５．０％
Ｎｂ２Ｏ５成分  ０〜２０．０％
ＷＯ３成分  ０〜２０．０％
である（１）記載の光学ガラス。
【００１２】
（３）  酸化物換算組成の質量％で、
Ｙ２Ｏ３成分  ０〜２０．０％
Ｇｄ２Ｏ３成分  ０〜２０．０％
Ｙｂ２Ｏ３成分  ０〜２０．０％
ＭｇＯ成分  ０〜１５．０％
ＣａＯ成分  ０〜１５．０％
ＳｒＯ成分  ０〜１５．０％
ＢａＯ成分  ０〜２０．０％
Ｌｉ２Ｏ成分  ０〜１０．０％
Ｎａ２Ｏ成分  ０〜５．０％
Ｋ２Ｏ成分  ０〜５．０％
ＴｉＯ２成分  ０〜１０．０％
Ｂｉ２Ｏ３成分  ０〜１０．０％
Ｐ２Ｏ５成分  ０〜１０．０％
Ｔａ２Ｏ５成分  ０〜１０．０％
Ａｌ２Ｏ３成分  ０〜１０．０％
Ｇａ２Ｏ３成分  ０〜１０．０％
ＧｅＯ２成分  ０〜１０．０％
ＴｅＯ２成分  ０〜１５．０％
ＳｎＯ２成分  ０〜３．０％
Ｓｂ２Ｏ３成分  ０〜３．０％
である（１）又は（２）記載の光学ガラス。
【００１３】
（４）  酸化物換算組成の質量％で、Ｌｎ２Ｏ３成分の含有量の和が１５．０％以上６０．０％以下である（１）から（３）のいずれか記載の光学ガラス（式中、ＬｎはＬａ、Ｇｄ、Ｙ、Ｙｂからなる群より選択される１種以上）
【００１４】
（５）  酸化物換算組成の質量和（Ｌａ２Ｏ３＋Ｙ２Ｏ３）が１５．０％以上５５．０％以下である請求項（１）から（４）のいずれか記載の光学ガラス。
【００１５】
（６）  酸化物換算組成の質量和（Ｙ２Ｏ３＋ＺｎＯ）が１０．０％以上５５．０％以下である（１）から（５）のいずれか記載の光学ガラス。
【００１６】
（７）  酸化物換算組成の質量和（Ｌａ２Ｏ３＋Ｙ２Ｏ３＋ＺｎＯ＋ＺｒＯ２＋Ｎｂ２Ｏ５＋ＷＯ３）が６０．０％以上９０．０％以下である（１）から（６）のいずれか記載の光学ガラス。
【００１７】
（８）  酸化物換算組成の質量和（Ｌａ２Ｏ３＋Ｙ２Ｏ３＋ＺｎＯ＋Ｎｂ２Ｏ５＋ＷＯ３）が６０．０％以上８５．０％以下である（１）から（７）のいずれか記載の光学ガラス。
【００１８】
（９）  酸化物換算組成の質量比（Ｌａ２Ｏ３＋Ｙ２Ｏ３＋Ｎｂ２Ｏ５＋ＷＯ３）／（Ｂ２Ｏ３＋ＺｎＯ）が３．００以下である（１）から（８）のいずれか記載の光学ガラス。
【００１９】
（１０）  酸化物換算組成の質量％で、Ｒｎ２Ｏ成分（式中、ＲｎはＬｉ、Ｎａ、Ｋからなる群より選択される１種以上）の含有量の和が１０．０％以下であり、ＲＯ成分（式中、ＲはＭｇ、Ｃａ、Ｓｒ、Ｂａからなる群より選択される１種以上）の含有量の和が３０．０％以下である（１）から（９）のいずれか記載の光学ガラス。
【００２０】
（１１）  ガラス転移点（Ｔｇ）が６２０℃以下である（１）から（１０）のいずれか記載の光学ガラス。
【００２１】
（１２）  分光透過率が８０％を示す波長（λ８０）が４２０ｎｍ以下であり、分光透過率が５％を示す波長（λ５）が３５５ｎｍ以下である（１）から（１１）のいずれか記載の光学ガラス。
【００２２】
（１３）  比重が５．００以下である（１）から（１２）のいずれか記載の光学ガラス。
【００２３】
（１４）  （１）から（１３）のいずれか記載の光学ガラスからなるプリフォーム材。
【００２４】
（１５）  （１）から（１３）のいずれか記載の光学ガラスからなる光学素子。
【００２５】
（１６）  （１５）に記載の光学素子を備える光学機器。
【発明の効果】
【００２６】
本発明によれば、屈折率（ｎｄ）及びアッベ数（νｄ）が所望の範囲内にありながら、耐失透性が高いガラスを、より安価に得ることができる。
【発明を実施するための形態】
【００２７】
本発明の光学ガラスは、酸化物換算組成の質量％で、Ｂ２Ｏ３成分を１０．０％以上４０．０％以下、Ｌａ２Ｏ３成分を１５．０％以上５０．０％以下、ＺｎＯ成分を１０．０％以上４５．０％以下含有し、酸化物基準での質量和（Ｌａ２Ｏ３＋Ｙ２Ｏ３＋ＺｎＯ）が３０．０〜８０．０％であり、１．７５以上１．８８以下の屈折率（ｎｄ）を有し、３５以上４５以下のアッベ数（νｄ）を有する。Ｂ２Ｏ３成分及びＬａ２Ｏ３成分をベースとすることにより、１．７５以上１．８８以下の屈折率（ｎｄ）及び３５以上４５以下のアッベ数（νｄ）を有しながらも、安定なガラスが得られ易くなる。また、本願発明者は、１．７５以上１．８８以下の屈折率（ｎｄ）及び３５以上４５以下のアッベ数（νｄ）を有するガラスにおいて、ＺｎＯを含有させることにより、材料コストの高い成分、特にＴａ２Ｏ５成分やＧｄ２Ｏ３成分の含有量を低減させた場合であっても、安定的にガラスが作製できることを見出した。従って、屈折率（ｎｄ）及びアッベ数（νｄ）が所望の範囲内にありながら、安定性の高い光学ガラスを、より安価に得ることができる。
【００２８】
加えて、本発明の光学ガラスは、低比重である為、光学系全体を軽量化及び小型化する際に好適に使用できる。
【００２９】
以下、本発明の光学ガラスの実施形態について詳細に説明する。本発明は、以下の実施形態に何ら限定されるものではなく、本発明の目的の範囲内において、適宜変更を加えて実施することができる。なお、説明が重複する箇所について、適宜説明を省略する場合があるが、発明の趣旨を限定するものではない。
【００３０】
［ガラス成分］
本発明の光学ガラスを構成する各成分の組成範囲を以下に述べる。本明細書中において、各成分の含有量は、特に断りがない場合、全て酸化物換算組成の全質量に対する質量％で表示されるものとする。ここで、「酸化物換算組成」は、本発明のガラス構成成分の原料として使用される酸化物、複合塩、金属弗化物等が熔融時に全て分解され酸化物へ変化すると仮定した場合に、当該生成酸化物の総質量を１００質量％として、ガラス中に含有される各成分を表記した組成である。
【００３１】
＜必須成分、任意成分について＞
Ｂ２Ｏ３成分は、希土類酸化物を多く含む本発明の光学ガラスでは、ガラス形成酸化物として必須の成分である。特に、Ｂ２Ｏ３成分の含有量を１０．０％以上にすることで、ガラスの耐失透性を高め、且つガラスのアッベ数を高められる。従って、Ｂ２Ｏ３成分の含有量は、好ましくは１０．０％、より好ましくは１２．５％、さらに好ましくは１５．０％、さらに好ましくは１６．０％を下限とする。
一方、Ｂ２Ｏ３成分の含有量を４０．０％以下にすることで、より大きな屈折率を得易くでき、且つ化学的耐久性の悪化を抑えられる。従って、Ｂ２Ｏ３成分の含有量は、好ましくは４０．０％以下、より好ましくは３５．０％未満、さらに好ましくは３０．０％未満、さらに好ましくは２５．０％未満とする。
Ｂ２Ｏ３成分は、原料としてＨ３ＢＯ３、Ｎａ２Ｂ４Ｏ７、Ｎａ２Ｂ４Ｏ７・１０Ｈ２Ｏ、ＢＰＯ４等を用いることができる。
【００３２】
Ｌａ２Ｏ３成分は、ガラスの屈折率及びアッベ数を高める必須成分である。従って、Ｌａ２Ｏ３成分の含有量は、好ましくは１５．０％以上、より好ましくは１７．０％超、さらに好ましくは２０．０％超、さらに好ましくは２３．０％超とする。
一方、Ｌａ２Ｏ３成分の含有量を５０．０％以下にすることで、ガラスの安定性を高めることで失透を低減でき、アッベ数の必要以上の上昇を抑えられる。また、ガラス原料の熔解性を高められる。従って、Ｌａ２Ｏ３成分の含有量は、好ましくは５０．０％以下、より好ましくは４５．０％未満、さらに好ましくは４０．０％未満、さらに好ましくは３５．０％未満とする。
Ｌａ２Ｏ３成分は、原料としてＬａ２Ｏ３、Ｌａ（ＮＯ３）３・ＸＨ２Ｏ（Ｘは任意の整数）等を用いることができる。
【００３３】
ＺｎＯ成分は、１０％以上含有する場合に、原料の熔解性を高め、溶解したガラスからの脱泡を促進し、また、ガラスの安定性を高められる必須成分である。また、熔解時間を短くできること等により、ガラスの着色を低減できる成分でもある。また、ガラス転移点を低くでき、且つ化学的耐久性を改善できる成分でもある。従って、ＺｎＯ成分の含有量は、好ましくは１０．０％以上、より好ましくは１２．０％超、さらに好ましくは１５．０％超、さらに好ましくは１８．０％超とする。
他方で、ＺｎＯ成分の含有量を４５．０％以下にすることで、ガラスの屈折率の低下を抑えられ、且つ、過剰な粘性の低下による失透を低減できる。従って、ＺｎＯ成分の含有量は、好ましくは４５．０％以下、より好ましくは４０．０％未満、さらに好ましくは３５．０％未満、さらに好ましくは３３．０％未満とする。
ＺｎＯ成分は、原料としてＺｎＯ、ＺｎＦ２等を用いることができる。
【００３４】
Ｌａ２Ｏ３成分、Ｙ２Ｏ３成分、及びＺｎＯ成分の合計量（質量和）は、３０．０％以上とする。これにより、ガラスの屈折率及びアッベ数を高めることが出来る。従って、質量和（Ｌａ２Ｏ３＋Ｙ２Ｏ３＋ＺｎＯ）は、好ましくは３０．０％以上、より好ましくは４０．０％以上、さらに好ましくは４５．０％以上、さらに好ましくは５０．０％以上、さらに好ましくは５６．０％超とする。
他方で、この質量和を８０．０％以下にすることで、ガラスの安定性を高められ、失透を低減できる。従って、質量和（Ｌａ２Ｏ３＋Ｙ２Ｏ３＋ＺｎＯ）は、好ましくは８０．０％以下、より好ましくは７５．０％以下、さらに好ましくは７２．５％以下、さらに好ましくは７０．０％以下、さらに好ましくは６６．０％未満とする。
【００３５】
ＳｉＯ２成分は、０％超含有する場合に、熔融ガラスの粘度を高められ、ガラスの着色を低減できる任意成分である。また、ガラスの安定性を高めて量産に耐えるガラスを得易くする成分でもある。従って、ＳｉＯ２成分の含有量を、好ましくは０％超、より好ましくは１．０％以上、さらに好ましくは２．０％以上としてもよい。
他方で、ＳｉＯ２成分の含有量を１５．０％以下にすることで、ガラス転移点の上昇を抑えられ、且つ屈折率の低下を抑えられる。従って、ＳｉＯ２成分の含有量は、好ましくは１５．０％以下、より好ましくは１２．０％未満、さらに好ましくは１０．０％未満、さらに好ましくは８．０％未満とする。
ＳｉＯ２成分は、原料としてＳｉＯ２、Ｋ２ＳｉＦ６、Ｎａ２ＳｉＦ６等を用いることができる。
【００３６】
ＺｒＯ２成分は、０％超含有する場合に、ガラスの屈折率及びアッベ数を高められ、且つ耐失透性を向上できる任意成分である。従って、ＺｒＯ２成分の含有量を、好ましくは０％超、より好ましくは０．５％以上、さらに好ましくは１．０％以上としてもよい。
他方で、ＺｒＯ２成分の含有量を１５．０％以下にすることで、ＺｒＯ２成分の過剰な含有による失透を低減できる。従って、ＺｒＯ２成分の含有量は、好ましくは１５．０％以下、より好ましくは１２．０％未満、さらに好ましくは１０．０％未満、さらに好ましくは５．０％未満とする。
ＺｒＯ２成分は、原料としてＺｒＯ２、ＺｒＦ４等を用いることができる。
【００３７】
Ｎｂ２Ｏ５成分は、０％超含有する場合に、ガラスの屈折率を高め、且つガラスの液相温度を低くすることで耐失透性を高められる任意成分である。従って、Ｎｂ２Ｏ５成分の含有量を、好ましくは０％超、より好ましくは２．０％以上、さらに好ましくは４．０％以上としてもよい。
他方で、Ｎｂ２Ｏ５成分の含有量を２０．０％以下にすることで、ガラスの材料コストを抑えられる。また、Ｎｂ２Ｏ５成分の過剰な含有による失透を低減でき、且つ、ガラスの可視光（特に波長５００ｎｍ以下）に対する透過率の低下を抑えられる。また、これによりアッベ数の低下を抑えられる。従って、Ｎｂ２Ｏ５成分の含有量は、好ましくは２０．０％以下、より好ましくは１５．０％未満、さらに好ましくは１２．５％未満、さらに好ましくは１０．０％未満とする。
Ｎｂ２Ｏ５成分は、原料としてＮｂ２Ｏ５等を用いることができる。
【００３８】
ＷＯ３成分は、０％超含有する場合に、他の高屈折率成分によるガラスの着色を低減しながら、屈折率を高め、ガラス転移点を低くでき、且つ耐失透性を高められる任意成分である。従って、ＷＯ３成分の含有量を、好ましくは０％超、より好ましくは１．０％以上、さらに好ましくは２．０％以上としてもよい。
他方で、ＷＯ３成分の含有量を２０．０％以下にすることで、ガラスの材料コストを抑えられる。また、ＷＯ３成分によるガラスの着色を低減して可視光透過率を高められる。従って、ＷＯ３成分の含有量は、好ましくは２０．０％以下、より好ましくは１５．０％未満、さらに好ましくは１２．５％未満、さらに好ましくは１０．０％未満とする。
ＷＯ３成分は、原料としてＷＯ３等を用いることができる。
【００３９】
Ｙ２Ｏ３成分は、０％超含有する場合に、高屈折率及び高アッベ数を維持しながらも、ガラスの材料コストを抑えられ、且つ、他の希土類成分よりもガラスの比重を低減できる任意成分である。従って、Ｙ２Ｏ３成分の含有量を、好ましくは０％超、より好ましくは０．５％以上、さらに好ましくは１．０％以上としてもよい。
他方で、Ｙ２Ｏ３成分の含有量を２０．０％以下にすることで、ガラスの屈折率の低下を抑えられ、且つガラスの安定性を高められる。また、ガラス原料の熔解性の悪化を抑えられる。従って、Ｙ２Ｏ３成分の含有量は、好ましくは２０．０％以下、より好ましくは１７．５％未満、さらに好ましくは１５．０％未満、さらに好ましくは１０．０％未満とする。
Ｙ２Ｏ３成分は、原料としてＹ２Ｏ３、ＹＦ３等を用いることができる。
【００４０】
Ｇｄ２Ｏ３成分及びＹｂ２Ｏ３成分は、０％超含有する場合に、ガラスの屈折率を高められる任意成分である。
しかしながら、Ｇｄ２Ｏ３成分及びＹｂ２Ｏ３成分は原料価格が高く、その含有量が多いと生産コストが高くなるため、Ｎｂ２Ｏ５成分やＷＯ３成分等を低減することによる効果が減殺される。また、Ｇｄ２Ｏ３成分やＹｂ２Ｏ３成分の含有を低減させることで、ガラスのアッベ数の過度の上昇を抑えられる。従って、Ｇｄ２Ｏ３成分及びＹｂ２Ｏ３成分の含有量は、それぞれ好ましくは２０．０％以下、より好ましくは１０．０％未満、さらに好ましくは５．０％未満、さらに好ましくは１．０％未満、さらに好ましくは０．５％未満、さらに好ましくは０．１％未満とする。特に材料コストを低減させる観点では、これらの成分を含有しないことが最も好ましい。
Ｇｄ２Ｏ３成分及びＹｂ２Ｏ３成分は、原料としてＧｄ２Ｏ３、ＧｄＦ３、Ｙｂ２Ｏ３等を用いることができる。
【００４１】
ＭｇＯ成分、ＣａＯ成分、ＳｒＯ成分及びＢａＯ成分は、０％超含有する場合に、ガラスの屈折率や熔融性、耐失透性を調整できる任意成分である。特に、ＢａＯ成分は、屈折率を高めることができ、また、ガラス原料の熔解性を高められる成分でもある。
このうち、ＭｇＯ成分、ＣａＯ成分及びＳｒＯ成分の含有量をそれぞれ１５．０％以下にすることで、屈折率の低下を抑えることができ、且つこれらの成分の過剰な含有による失透を低減できる。従って、ＭｇＯ成分、ＣａＯ成分及びＳｒＯ成分の含有量は、それぞれ好ましくは１５．０％以下、より好ましくは１０．０％未満、さらに好ましくは５．０％未満、さらに好ましくは３．０％未満、さらに好ましくは１．０％未満とする。
また、ＢａＯ成分の含有量を２０．０％以下にすることでも、所望の屈折率を得易くでき、且つこれらの成分の過剰な含有による失透を低減できる。従って、ＢａＯ成分の含有量は、好ましくは２０．０％以下、より好ましくは１５．０％未満、さらに好ましくは１０．０％未満、さらに好ましくは５．０％未満、さらに好ましくは１．０％未満とする。
ＭｇＯ成分、ＣａＯ成分、ＳｒＯ成分及びＢａＯ成分は、原料としてＭｇＣＯ３、ＭｇＦ２、ＣａＣＯ３、ＣａＦ２、Ｓｒ（ＮＯ３）２、ＳｒＦ２、ＢａＣＯ３、Ｂａ（ＮＯ３）２、ＢａＦ２等を用いることができる。
【００４２】
Ｌｉ２Ｏ成分、Ｎａ２Ｏ成分及びＫ２Ｏ成分は、０％超含有する場合に、ガラスの熔融性を改善でき、ガラス転移点を低くできる任意成分である。従って、Ｌｉ２Ｏ成分、Ｎａ２Ｏ成分及びＫ２Ｏ成分の含有量を、好ましくは０％超、より好ましくは０．５％以上、さらに好ましくは１．０％以上としてもよい。
このうち、Ｌｉ２Ｏ成分を１０．０％以下にすることで、ガラスの屈折率を低下し難くし、且つガラスの失透を低減でき、且つガラスの粘性が高められるため、ガラスの脈理を低減できる。従って、Ｌｉ２Ｏ成分の含有量は、それぞれ好ましくは１０．０％以下、より好ましくは７．５％未満、さらに好ましくは５．０％未満、さらに好ましくは２．５％未満とする。
また、Ｎａ２Ｏ成分及びＫ２Ｏ成分の含有量をそれぞれ５．０％以下にすることでも、ガラスの屈折率を低下し難くし、且つガラスの失透を低減できる。従って、Ｎａ２Ｏ成分及びＫ２Ｏ成分の含有量は、それぞれ好ましくは５．０％以下、より好ましくは３．０％未満、さらに好ましくは１．０％未満、さらに好ましくは０．５％未満、さらに好ましくは０．１％未満とする。
Ｌｉ２Ｏ成分、Ｎａ２Ｏ成分及びＫ２Ｏ成分は、原料としてＬｉ２ＣＯ３、ＬｉＮＯ３、Ｌｉ２ＣＯ３、Ｎａ２ＣＯ３、ＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６等を用いることができる。
【００４３】
ＴｉＯ２成分は、０％超含有する場合に、ガラスの屈折率を高め、且つガラスの液相温度を低くすることで安定性を高められる任意成分である。
他方で、ＴｉＯ２成分の含有量を１０．０％以下にすることで、ＴｉＯ２成分の過剰な含有による失透を低減でき、ガラスの可視光（特に波長５００ｎｍ以下）に対する透過率の低下を抑えられる。また、これによりアッベ数の低下を抑えられる。従って、ＴｉＯ２成分の含有量は、好ましくは１０．０％以下、より好ましくは５．０％未満、さらに好ましくは３．０％未満、さらに好ましくは１．０％未満、さらに好ましくは０．５％未満、さらに好ましくは０．１％未満とする。
ＴｉＯ２成分は、原料としてＴｉＯ２等を用いることができる。
【００４４】
Ｔａ２Ｏ５成分は、０％超含有する場合に、ガラスの屈折率を高められ、且つ耐失透性を高められる任意成分である。
しかしながら、Ｔａ２Ｏ５成分は原料価格が高く、その含有量が多いと生産コストが高くなる。また、Ｔａ２Ｏ５成分の含有量を１０．０％以下にすることで、原料の熔解温度が低くなり、原料の熔解に要するエネルギーが低減されるため、光学ガラスの製造コストも低減できる。従って、Ｔａ２Ｏ５成分の含有量は、好ましくは１０．０％以下、より好ましくは５．０％未満、さらに好ましくは１．０％未満、さらに好ましくは０．５％未満とする、さらに好ましくは０．１％未満とする。特に材料コストを低減させる観点では、Ｔａ２Ｏ５成分を含有しないことが最も好ましい。
Ｔａ２Ｏ５成分は、原料としてＴａ２Ｏ５等を用いることができる。
【００４５】
Ｐ２Ｏ５成分は、０％超含有する場合に、ガラスの液相温度を下げて耐失透性を高められる任意成分である。
他方で、Ｐ２Ｏ５成分の含有量を１０．０％以下にすることで、ガラスの化学的耐久性、特に耐水性の低下を抑えられる。従って、Ｐ２Ｏ５成分の含有量は、好ましくは１０．０％以下、より好ましくは５．０％未満、さらに好ましくは３．０％未満とする。
Ｐ２Ｏ５成分は、原料としてＡｌ（ＰＯ３）３、Ｃａ（ＰＯ３）２、Ｂａ（ＰＯ３）２、ＢＰＯ４、Ｈ３ＰＯ４等を用いることができる。
【００４６】
ＧｅＯ２成分は、０％超含有する場合に、ガラスの屈折率を高められ、且つ耐失透性を向上できる任意成分である。
しかしながら、ＧｅＯ２は原料価格が高く、その含有量が多いと生産コストが高くなるため、Ｇｄ２Ｏ３成分やＴａ２Ｏ５成分等を低減することによる効果が減殺される。従って、ＧｅＯ２成分の含有量は、好ましくは１０．０％以下、より好ましくは５．０％未満、さらに好ましくは３．０％未満、さらに好ましくは１．０％未満、さらに好ましくは０．１％未満とする。材料コストを低減させる観点で、ＧｅＯ２成分を含有しなくてもよい。
ＧｅＯ２成分は、原料としてＧｅＯ２等を用いることができる。
【００４７】
Ａｌ２Ｏ３成分及びＧａ２Ｏ３成分は、０％超含有する場合に、ガラスの化学的耐久性を向上でき、且つ熔融ガラスの耐失透性を向上できる任意成分である。
他方で、Ａｌ２Ｏ３成分及びＧａ２Ｏ３成分の各々の含有量を１０．０％以下にすることで、ガラスの液相温度を下げて耐失透性を高められる。従って、Ａｌ２Ｏ３成分及びＧａ２Ｏ３成分の各々の含有量は、好ましくは１０．０％以下、より好ましくは５．０％未満、さらに好ましくは３．０％未満とする。
Ａｌ２Ｏ３成分及びＧａ２Ｏ３成分は、原料としてＡｌ２Ｏ３、Ａｌ（ＯＨ）３、ＡｌＦ３、Ｇａ２Ｏ３、Ｇａ（ＯＨ）３等を用いることができる。
【００４８】
Ｂｉ２Ｏ３成分は、０％超含有する場合に、屈折率を高められ、且つガラス転移点を下げられる任意成分である。
他方で、Ｂｉ２Ｏ３成分の含有量を１０．０％以下にすることで、ガラスの液相温度を下げて耐失透性を高められる。従って、Ｂｉ２Ｏ３成分の含有量は、好ましくは１０．０％以下、より好ましくは５．０％未満、さらに好ましくは３．０％未満、さらに好ましくは１．０％未満とする。
Ｂｉ２Ｏ３成分は、原料としてＢｉ２Ｏ３等を用いることができる。
【００４９】
ＴｅＯ２成分は、０％超含有する場合に、屈折率を高められ、且つガラス転移点を下げられる任意成分である。
他方で、ＴｅＯ２は白金製の坩堝や、熔融ガラスと接する部分が白金で形成されている熔融槽でガラス原料を熔融する際、白金と合金化しうる問題がある。従って、ＴｅＯ２成分の含有量は、好ましくは１５．０％以下、より好ましくは１０．０％未満、さらに好ましくは５．０％未満、さらに好ましくは３．０％未満、さらに好ましくは１．０％未満とする。
ＴｅＯ２成分は、原料としてＴｅＯ２等を用いることができる。
【００５０】
ＳｎＯ２成分は、０％超含有する場合に、熔融ガラスの酸化を低減して清澄し、且つガラスの可視光透過率を高められる任意成分である。
他方で、ＳｎＯ２成分の含有量を３．０％以下にすることで、熔融ガラスの還元によるガラスの着色や、ガラスの失透を低減できる。また、ＳｎＯ２成分と熔解設備（特にＰｔ等の貴金属）の合金化が低減されるため、熔解設備の長寿命化を図れる。従って、ＳｎＯ２成分の含有量は、好ましくは３．０％以下、より好ましくは１．０％未満、さらに好ましくは０．５％未満、さらに好ましくは０．１％未満とする。
ＳｎＯ２成分は、原料としてＳｎＯ、ＳｎＯ２、ＳｎＦ２、ＳｎＦ４等を用いることができる。
【００５１】
Ｓｂ２Ｏ３成分は、０％超含有する場合に、熔融ガラスを脱泡できる任意成分である。
他方で、Ｓｂ２Ｏ３量が多すぎると、可視光領域の短波長領域における透過率が悪くなる。従って、Ｓｂ２Ｏ３成分の含有量は、好ましくは３．０％以下、より好ましくは１．０％未満、さらに好ましくは０．５％未満、さらに好ましくは０．３％未満、最も好ましくは０．１％以下とする。
Ｓｂ２Ｏ３成分は、原料としてＳｂ２Ｏ３、Ｓｂ２Ｏ５、Ｎａ２Ｈ２Ｓｂ２Ｏ７・５Ｈ２Ｏ等を用いることができる。
【００５２】
なお、ガラスを清澄し脱泡する成分は、上記のＳｂ２Ｏ３成分に限定されるものではなく、ガラス製造の分野における公知の清澄剤、脱泡剤或いはそれらの組み合わせを用いることができる。
【００５３】
Ｆ成分は、０％超含有する場合に、ガラスのアッベ数を高め、ガラス転移点を低くし、且つ耐失透性を向上できる任意成分である。
しかし、Ｆ成分の含有量、すなわち上述した各金属元素の１種又は２種以上の酸化物の一部又は全部と置換した弗化物のＦとしての合計量が１５．０％を超えると、Ｆ成分の揮発量が多くなるため、安定した光学恒数が得られ難くなり、均質なガラスが得られ難くなる。また、アッベ数が必要以上に上昇する。
従って、Ｆ成分の含有量は、好ましくは１５．０％以下、より好ましくは１０．０％未満、さらに好ましくは５．０％未満、さらに好ましくは３．０％未満とする。
Ｆ成分は、原料として例えばＺｒＦ４、ＡｌＦ３、ＮａＦ、ＣａＦ２等を用いることで、ガラス内に含有することができる。
【００５４】
Ｌｎ２Ｏ３成分（式中、ＬｎはＬａ、Ｇｄ、Ｙ、Ｙｂからなる群より選択される１種以上）の含有量の和（質量和）は、１５．０％以上６０．０％以下が好ましい。
特に、この和を１５．０％以上にすることで、ガラスの屈折率及びアッベ数が高められるため、所望の屈折率及びアッベ数を有するガラスを得易くすることができる。従って、Ｌｎ２Ｏ３成分の質量和は、好ましくは１５．０％以上、より好ましくは２０．０％超、さらに好ましくは２５．０％超、さらに好ましくは３０．０％超とする。
他方で、この和を４０．０％以下にすることで、ガラスの液相温度が低くなるため、ガラスの失透を低減できる。また、アッベ数の必要以上の上昇を抑えられる。従って、Ｌｎ２Ｏ３成分の質量和は、好ましくは６０．０％以下、より好ましくは５５．０％未満、さらに好ましくは４５．０％未満、さらに好ましくは３７．５％未満とする。
【００５５】
Ｌａ２Ｏ３成分及びＹ２Ｏ３成分の合計量（質量和）は、１５．０％以上５５．０％以下が好ましい。特に、この和を１５．０％以上にすることで、ガラスの屈折率及びアッベ数を高めることが出来る。従って、質量和（Ｌａ２Ｏ３＋Ｙ２Ｏ３）は、好ましくは１５．０％以上、より好ましくは１７．０％以上、さらに好ましくは２０．０％以上、さらに好ましくは２５．０％以上、さらに好ましくは３０．０％超とする。
他方で、この質量和を５５．０％以下にすることで、ガラスの安定性を高めることで失透を低減できる。従って、質量和（Ｌａ２Ｏ３＋Ｙ２Ｏ３）は、好ましくは５５．０％以下、より好ましくは５０．０％以下、さらに好ましくは４７．５％以下、さらに好ましくは４５．０％以下、さらに好ましくは４１．０％未満とする。
【００５６】
Ｙ２Ｏ３成分及びＺｎＯ成分の合計量（質量和）は、１０．０％以上５５．０％以下が好ましい。特に、この和を１０．０％以上にすることで、ガラスの屈折率及びアッベ数が高められ、且つ化学的耐久性を改善できる。従って、質量和（Ｙ２Ｏ３＋ＺｎＯ）は、好ましくは１０．０％以上、より好ましくは１２．０％以上、さらに好ましくは１５．０％以上、さらに好ましくは１８．０％以上、さらに好ましくは２０．０％以上とする。
他方で、この質量和を５５．０％以下にすることで、ガラスの屈折率の低下を抑えられる。従って、質量和（Ｙ２Ｏ３＋ＺｎＯ）は、好ましくは５５．０％以下、より好ましくは５０．０％以下、さらに好ましくは４５．０％以下、さらに好ましくは４０．０％以下、さらに好ましくは３８．０％以下とする。
【００５７】
Ｌａ２Ｏ３成分、Ｙ２Ｏ３成分、ＺｎＯ成分、ＺｒＯ２成分、Ｎｂ２Ｏ５成分、及びＷＯ３成分の合計量（質量和）は、６０．０％以上９０．０％以下が好ましい。特に、この和を６０．０％以上にすることで、ガラスの屈折率及びアッベ数が高められ、且つ化学的耐久性を改善できる。従って、質量和（Ｌａ２Ｏ３＋Ｙ２Ｏ３＋ＺｎＯ＋ＺｒＯ２＋Ｎｂ２Ｏ５＋ＷＯ３）は、好ましくは６０．０％以上、より好ましくは６５．０％以上、さらに好ましくは７０．０％以上、さらに好ましくは７２．０％以上、さらに好ましくは７３．０％超とする。
他方で、この質量和を９０．０％以下にすることで、ガラスの耐失透性を高めることが出来る。従って、質量和（Ｌａ２Ｏ３＋Ｙ２Ｏ３＋ＺｎＯ＋ＺｒＯ２＋Ｎｂ２Ｏ５＋ＷＯ３）は、好ましくは９０．０％以下、より好ましくは８５．０％以下、さらに好ましくは８２．０％以下、さらに好ましくは８０．０％以下、さらに好ましくは７８．０％以下とする。
【００５８】
Ｌａ２Ｏ３成分、Ｙ２Ｏ３成分、ＺｎＯ成分、Ｎｂ２Ｏ５成分、及びＷＯ３成分の合計量（質量和）は、６０．０％以上８５．０％以下が好ましい。特に、この和を６０．０％以上にすることで、ガラスの屈折率及びアッベ数が高められ、且つ化学的耐久性を改善できる。従って、質量和（Ｌａ２Ｏ３＋Ｙ２Ｏ３＋ＺｎＯ＋Ｎｂ２Ｏ５＋ＷＯ３）は、好ましくは６０．０％以上、より好ましくは６２．５％以上、さらに好ましくは６５．０％以上、さらに好ましくは６９．７％超とする。
他方で、この質量和を８５．０％以下にすることで、ガラスの耐失透性を高めることが出来る。従って、質量和（Ｌａ２Ｏ３＋Ｙ２Ｏ３＋ＺｎＯ＋Ｎｂ２Ｏ５＋ＷＯ３）は、好ましくは８５．０％以下、より好ましくは８２．５％以下、さらに好ましくは８０．０％以下、さらに好ましくは７７．５％以下とする。
【００５９】
Ｂ２Ｏ３及びＺｎＯ成分の合計量に対するＬａ２Ｏ３成分、Ｙ２Ｏ３成分、Ｎｂ２Ｏ５成分、及びＷＯ３成分の合計量の比率（質量比）は、３．００以下が好ましい。特に、この質量比を０％超にすることで、ガラスの安定性を高めることができる。従って、この質量比を、好ましくは０％超、より好ましくは０．１％以上、さらに好ましくは０．３％以上、さらに好ましくは０．５％以上としてもよい。一方で、この質量比を３．００以下にすることで、ガラスの耐失透性を高め、且つ化学的耐久性の悪化を抑えられる。従って、質量比（Ｌａ２Ｏ３＋Ｙ２Ｏ３＋Ｎｂ２Ｏ５＋ＷＯ３）／（Ｂ２Ｏ３＋ＺｎＯ）は、好ましくは３．００以下、より好ましくは２．５０以下、さらに好ましくは１．５以下、さらに好ましくは１．３０以下とする。  
【００６０】
Ｒｎ２Ｏ成分（式中、ＲｎはＬｉ、Ｎａ、Ｋからなる群より選択される１種以上）の含有量の和（質量和）は、１０．０％以下が好ましい。特にこの質量和を０％超にすることで、ガラスの溶融性を改善することができ、ガラス転移点を下げることもできる。従って、この質量比を、好ましくは０％超、より好ましくは０．１％以上、さらに好ましくは０．３％以上、さらに好ましくは０．５％以上としてもよい。一方で、この質量和を１０．０％以下にすることで、溶融ガラスの粘性の低下を抑えられ、ガラスの屈折率を低下し難くでき、且つガラスの失透を低減できる。従って、Ｒｎ２Ｏ成分の質量和は、好ましくは１０．０％以下、よりに好ましくは７．５％未満、さらに好ましくは５．０％未満、さらに好ましくは２．５％未満とする。
【００６１】
ＲＯ成分（式中、ＲはＭｇ、Ｃａ、Ｓｒ、Ｂａからなる群より選択される１種以上）の含有量の和（質量和）は、３０．０％以下が好ましい。これにより、屈折率の低下を抑えられ、また、ガラスの安定性を高められる。従って、ＲＯ成分の質量和は、好ましくは３０．０％以下、より好ましくは２０．０％未満、さらに好ましくは１０．０％未満、さらに好ましくは５．０％未満とする
【００６２】
＜含有すべきでない成分について＞
次に、本発明の光学ガラスに含有すべきでない成分、及び含有することが好ましくない成分について説明する。
【００６３】
他の成分を本願発明のガラスの特性を損なわない範囲で必要に応じ、添加することができる。ただし、Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００６４】
また、ＰｂＯ等の鉛化合物及びＡｓ２Ｏ３等の砒素化合物は、環境負荷が高い成分であるため、実質的に含有しないこと、すなわち、不可避な混入を除いて一切含有しないことが望ましい。
【００６５】
さらに、Ｔｈ、Ｃｄ、Ｔｌ、Ｏｓ、Ｂｅ、及びＳｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、これらを実質的に含有しないことが好ましい。
【００６６】
［製造方法］
本発明の光学ガラスは、例えば以下のように作製される。すなわち、上記原料を各成分が所定の含有量の範囲内になるように均一に混合し、作製した混合物を白金坩堝に投入し、ガラス原料の熔解難易度に応じて電気炉で１１００〜１５００℃の温度範囲で２〜５時間熔解させて攪拌均質化した後、適当な温度に下げてから金型に鋳込み、徐冷することにより作製される。
【００６７】
このとき、ガラス原料として熔解性の高いものを用いることが好ましい。これにより、より低温での熔解や、より短時間での熔解が可能になるため、ガラスの生産性を高め、生産コストを低減できる。また、成分の揮発や坩堝等との反応が低減されるため、着色の少ないガラスを得易くできる。
【００６８】
［物性］
本発明の光学ガラスは、高屈折率及び高アッベ数（低分散）を有することが好ましい。特に、本発明の光学ガラスの屈折率（ｎｄ）は、好ましくは１．７５、より好ましくは１．７７、さらに好ましくは１．７９を下限とする。この屈折率（ｎｄ）は、好ましくは１．８８、より好ましくは１．８６、さらに好ましくは１．８４を上限としてもよい。
また、本発明の光学ガラスのアッベ数（νｄ）は、好ましくは３５、より好ましくは３６、さらに好ましくは３８を下限とする。このアッベ数（νｄ）は、好ましくは４５、より好ましくは４４、さらに好ましくは４２．５を上限とする。
このような高屈折率を有することで、光学素子の薄型化を図っても大きな光の屈折量を得ることができる。また、このような低分散を有することで、単レンズとして用いたときに光の波長による焦点のずれ（色収差）を小さくできる。そのため、例えば高分散（低いアッベ数）を有する光学素子と組み合わせて光学系を構成した場合に、その光学系の全体として収差を低減させて高い結像特性等を図ることができる。
このように、本発明の光学ガラスは、光学設計上有用であり、特に光学系を構成したときに、高い結像特性等を図りながらも、光学系の小型化を図ることができ、光学設計の自由度を広げることができる。
【００６９】
本発明の光学ガラスは、６２０℃以下のガラス転移点（Ｔｇ）を有することが好ましい。光学ガラスが６２０℃以下のガラス転移点を有することで、ガラスがより低い温度で軟化するため、光学ガラスをプレス成形に用いた場合であっても、より低い温度でガラスをプレス成形し易くできる。従って、本発明の光学ガラスのガラス転移点は、好ましくは６２０℃以下、より好ましくは６００℃以下、さらに好ましくは５８０℃以下とする。
【００７０】
本発明の光学ガラスは、可視光透過率、特に可視光のうち短波長側の光の透過率が高く、それにより着色が少ないことが好ましい。
特に、本発明の光学ガラスは、ガラスの透過率で表すと、厚み１０ｍｍのサンプルで分光透過率８０％を示す波長（λ８０）は、好ましくは４２０ｎｍ、より好ましくは４１５ｎｍ、さらに好ましくは４１０ｎｍを上限とする。
また、本発明の光学ガラスにおける、厚み１０ｍｍのサンプルで分光透過率５％を示す最も短い波長（λ５）は、好ましくは３５５ｎｍ、より好ましくは３５０ｎｍ、さらに好ましくは３４５ｎｍを上限とする。
これらにより、ガラスの吸収端が紫外領域又はその近傍になり、可視光に対するガラスの透明性が高められるため、この光学ガラスを、レンズ等の光を透過させる光学素子に好ましく用いることができる。
【００７１】
本発明の光学ガラスは、比重が小さいことが好ましい。より具体的には、本発明の光学ガラスの比重は５．００以下である。これにより、光学素子やそれを用いた光学機器の質量が低減されるため、光学機器の軽量化に寄与することができる。従って、本発明の光学ガラスの比重は、好ましくは５．００、より好ましくは４．８０、好ましくは４．７０を上限とする。なお、本発明の光学ガラスの比重は、概ね３．００以上、より詳細には３．３０以上、さらに詳細には３．５０以上であることが多い。
【００７２】
［プリフォーム材及び光学素子］
作製された光学ガラスから、例えば研磨加工の手段、又は、リヒートプレス成形や精密プレス成形等のモールドプレス成形の手段を用いて、ガラス成形体を作製することができる。すなわち、光学ガラスに対して研削及び研磨等の機械加工を行ってガラス成形体を作製したり、光学ガラスからモールドプレス成形用のプリフォームを作製し、このプリフォームに対してリヒートプレス成形を行った後で研磨加工を行ってガラス成形体を作製したり、研磨加工を行って作製したプリフォームや、公知の浮上成形等により成形されたプリフォームに対して精密プレス成形を行ってガラス成形体を作製したりすることができる。なお、ガラス成形体を作製する手段は、これらの手段に限定されない。
【００７３】
このように、本発明の光学ガラスは、様々な光学素子及び光学設計に有用である。その中でも特に、本発明の光学ガラスからプリフォームを形成し、このプリフォームを用いてリヒートプレス成形や精密プレス成形等を行い、レンズやプリズム等の光学素子を作製することが好ましい。これにより、径の大きなプリフォームの形成が可能になるため、光学素子の大型化を図りながらも、カメラやプロジェクタ等の光学機器に用いたときに高精細で高精度な結像特性及び投影特性を実現できる。
【実施例】
【００７４】
本発明の実施例の組成、並びに、これらのガラスの屈折率（ｎｄ）、アッベ数（νｄ）、ガラス転移点（Ｔｇ）、分光透過率が５％、８０％を示す波長（λ５、λ８０）、及び比重の結果を表１〜表７に示す。なお、以下の実施例はあくまで例示の目的であり、これらの実施例のみ限定されるものではない。
【００７５】
本発明の実施例及び比較例のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表に示した各実施例の組成の割合になるように秤量して均一に混合した後、白金坩堝に投入し、ガラス原料の熔解難易度に応じて電気炉で１１００〜１５００℃の温度範囲で２〜５時間熔解させた後、攪拌均質化してから金型等に鋳込み、徐冷して作製した。
【００７６】
ここで、実施例及び比較例のガラスの屈折率（ｎｄ）は、ヘリウムランプのｄ線（５８７．５６ｎｍ）に対する測定値で示した。また、アッベ数（νｄ）は、上記ｄ線の屈折率と、水素ランプのＦ線（４８６．１３ｎｍ）に対する屈折率（ｎＦ）、Ｃ線（６５６．２７ｎｍ）に対する屈折率（ｎＣ）の値を用いて、アッベ数（νｄ）＝[（ｎｄ−１）／（ｎＦ−ｎＣ）]の式から算出した。なお、本測定に用いたガラスは、徐冷降温速度を−２５℃／ｈｒとして、徐冷炉にて処理を行ったものを用いた。
【００７７】
実施例及び比較例のガラスのガラス転移点（Ｔｇ）は、日本光学硝子工業会規格ＪＯＧＩＳ０８−２００３「光学ガラスの熱膨張の測定方法」に従い、温度と試料の伸びとの関係を測定することで得られる熱膨張曲線より求めた。
【００７８】
実施例及び比較例のガラスの透過率は、日本光学硝子工業会規格ＪＯＧＩＳ０２−２００３に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ５（透過率５％時の波長）、λ８０（透過率８０％時の波長）を求めた。
【００７９】
実施例及び比較例のガラスの比重は、日本光学硝子工業会規格ＪＯＧＩＳ０５−２０１５「光学ガラスの比重の測定方法」に基づいて測定した。
【００８０】
【表１】
2018008851.tif 000002
【００８１】
【表２】
2018008851.tif 000003
【００８２】
【表３】
2018008851.tif 000004
【００８３】
【表４】
2018008851.tif 000005
【００８４】
【表５】
2018008851.tif 000006
【００８５】
【表６】
2018008851.tif 000007
【００８６】
これらの表のとおり、本発明の実施例の光学ガラスは、高価な成分、特に特にＴａ２Ｏ５成分やＧｄ２Ｏ３成分を含まないものであり、より安価に得ることが可能である。
【００８７】
また、本発明の実施例の光学ガラスは、質量和Ｌａ２Ｏ３＋Ｙ２Ｏ３＋ＺｎＯは３０．０％以上８０．０％以下であり、ガラスの屈折率及びアッベ数を高めつつ、安定性の高いガラスが作製できている。
【００８８】
また、本発明の実施例の光学ガラスは、いずれも屈折率（ｎｄ）が１．７５以上、より詳細には１．７９以上であるとともに、この屈折率（ｎｄ）は１．８８以下、より詳細には１．８４以下であり、所望の範囲内であった。
【００８９】
また、本発明の実施例の光学ガラスは、いずれもアッベ数（νｄ）は４５以下、より詳細には４２．５以下であるとともに、このアッベ数（νｄ）が３５以上、より詳細には４２．５以上であり、所望の範囲内であった。
【００９０】
従って、本発明の実施例の光学ガラスは、屈折率（ｎｄ）及びアッベ数（νｄ）が所望の範囲内にありながらも、安定性の高いガラスであることが明らかになった。
【００９１】
加えて、本発明の実施例の光学ガラスは、ガラス転移点（Ｔｇ）が６２０℃以下、より詳細には５８０℃以下であった。
また、本発明の実施例の光学ガラスは、λ８０（透過率８０％時の波長）がいずれも４２０ｎｍ以下、より詳細には４１０ｎｍ以下であった。
また、本発明の実施例の光学ガラスは、λ５（透過率５％時の波長）がいずれも３５５ｎｍ以下、より詳細には３４５ｎｍ以下であった。
また、本発明の実施例の光学ガラスは、いずれも比重が５．００以下、より詳細には４．７０以下であった。
【００９２】
このことから、本発明の実施例の光学ガラスは、ガラス転移点が低く、可視光についての透過率が高く、比重が小さいことも推察される。
【００９３】
一方で、比較例の光学ガラスは、ＺｎＯ成分が７．２１％と少なく、（ｎｄ）及びアッベ数（νｄ）が所望の範囲内になく、λ８０（透過率８０％時の波長）が５０８ｎｍと高い。
【００９４】
以上、本発明を例示の目的で詳細に説明したが、本実施例はあくまで例示の目的のみであって、本発明の思想及び範囲を逸脱することなく多くの改変を当業者により成し得ることが理解されよう。